(57)【要約】【課題】摺動性に優れる成形体を与えるセルロース充填樹脂組成物の製造方法を提供する。【解決手段】熱可塑性樹脂と、セルロースとを含む樹脂組成物の製造方法であって、水を主成分とする分散媒と、該分散媒中に分散させたセルロースとを含む混合物を調製する第一の工程、該混合物を加熱しながら撹拌し、分散媒を除去してセルロース凝集体を得る第二の工程、及び第二の工程で得られたセルロース凝集体と熱可塑性樹脂とを混練する第三の工程、をこの順に含み、第二の工程で得られるセルロース凝集体に含有される分散媒の割合が０．１〜１０質量％である、樹脂組成物の製造方法。【選択図】なし【特許請求の範囲】
【請求項１】
熱可塑性樹脂と、セルロースとを含む樹脂組成物の製造方法であって、
水を主成分とする分散媒と、前記分散媒中に分散させたセルロースとを含む混合物を調製する第一の工程、
前記混合物を加熱しながら撹拌し、分散媒を除去してセルロース凝集体を得る第二の工程、及び
第二の工程で得られたセルロース凝集体と熱可塑性樹脂とを混練する第三の工程、
をこの順に含み、
第二の工程で得られるセルロース凝集体に含有される分散媒の割合が０．１〜１０質量％である、樹脂組成物の製造方法。
【請求項２】
セルロースが、セルロースファイバー、セルロースウィスカー又はこれらの混合物である、請求項１に記載の樹脂組成物の製造方法。
【請求項３】
セルロース凝集体の平均粒子径が０．１〜１００μｍである、請求項１又は２に記載の樹脂組成物の製造方法。
【請求項４】
第一の工程で得られる混合物に含有されるセルロースの割合が１〜３０質量％である、請求項１〜３のいずれか一項に記載の樹脂組成物の製造方法。
【請求項５】
第二の工程を、単軸押出機、二軸押出機、ニーダー、プラネタリーミキサー、及びライカイ機から選ばれるいずれかで実施する、請求項１〜４のいずれか一項に記載の樹脂組成物の製造方法。
【請求項６】
第三の工程の少なくともその一部を大気圧未満の減圧状態で実施する、請求項１〜５のいずれか一項に記載の樹脂組成物の製造方法。
【請求項７】
樹脂組成物１００体積％に対して、直径１μｍ以上のセルロース凝集体の体積比率が０．１〜５０体積％である、請求項１〜６のいずれか一項に記載の樹脂組成物の製造方法。
【発明の詳細な説明】
【技術分野】
【０００１】
本発明は、セルロースが充填された樹脂組成物の製造方法に関する。
【背景技術】
【０００２】
近年、ハイブリッドエンジンの採用や、高級車を中心としたエンジンルーム・タイヤ周り材料の吸音性能の向上により、自動車のエンジンや路面から運転席へ伝わるノイズが非常に少なくなり、運転室内の静寂性が高まってきている。そのため、これまで気になっていなかった、車の振動や走行時のショックによって起きる、室内使用部品同士の「こすれ」から起きる摩擦音が、耳障りになるという状況が発生してきている。
【０００３】
これら摩擦による音の発生を抑制するため、これまで一般的には、例えば摺動性を有する低分子量化合物を添加して意図的にブリードアウトさせて摺動性を高めるなどの技術が行われてきているが、経時的に摺動性の低下を招くという課題があった。
【０００４】
樹脂にフィラー状物質を配合することで摺動性を高める効果が得られることは知られており、例えば特許文献１にはポリ乳酸系樹脂とポリオレフィン系樹脂に所定量の無機フィラーを配合することで動摩擦係数が低減された樹脂成形体を与える技術の記載がある。
【０００５】
無機フィラーは、上述のように経時的に変化しにくい摺動性改善効果を与えることが可能であるが、成形体の比重を高くし、軽量化に逆行するため、敬遠されがちである。
【０００６】
近年、樹脂の新たな強化材料として、セルロースが用いられるようになってきている。
【０００７】
セルロースは、アラミド繊維に匹敵する高い弾性率を示すが、真密度が１．５６ｇ／ｃｍ3と低く、一般的な強化材であるガラス（密度２．４〜２．６ｇ／ｃｍ3）やタルク（密度２．７ｇ／ｃｍ3）と比し圧倒的に軽い材料であり、ガラス繊維等に代わる樹脂用の補強材として注目されている。
【０００８】
そのため、これまでセルロースを熱可塑性樹脂中に分散させる技術として、例えば特許文献２には、粉末状セルロースに親油性処理を施して可塑剤に均一分散させた混合物を得たのち、ポリオレフィンと溶融混練する技術が記載されている。また、特許文献３には、樹脂と、特殊な液体中で膨潤させた植物繊維と、有機液体とを混合する技術が記載されている。さらには特許文献４には、セルロース分散液を特定粒子径の樹脂粉末と予め混合して得た混合分散液から水を分離し、セルロース／樹脂混合物を得たのち、該混合物を溶融混練する技術が記載されている。
【先行技術文献】
【特許文献】
【０００９】
【特許文献１】特開２００７−１０６８４１号公報
【特許文献２】特開２０１６−１０４８７４号公報
【特許文献３】国際公開第２０１３／１３３０９３号
【特許文献４】特開２００８−２９７３６４号公報
【発明の概要】
【発明が解決しようとする課題】
【００１０】
従来の技術にあったように、フィラーにより摺動性を付与するためには、フィラーは、細かすぎず、大きすぎない適度な平均粒子径を有し、さらに比較的均一な粒子径分布を有することが必要と言われている。
【００１１】
一般的に、樹脂中にセルロースを配合するためには、セルロースを予め乾燥し粉末化する必要があるが、セルロースは水と分離する過程で微分散状態から強固な凝集体となり、再分散しにくいといった特徴があり、樹脂組成物中で、乾燥後の粒子が維持された形態で存在することとなる。
【００１２】
この凝集力は、セルロースが持つ水酸基による水素結合により発現されており非常に強固であるため、樹脂組成物中のセルロースを均一な分散径にコントロールすることが困難であるといわれている。
【００１３】
例えば、ＴＥＭＰＯ酸化触媒等を用いて、セルロースの基本フィブリルレベルにまで微細化した後、樹脂と配合する技術があるが、これはセルロースが微細になりすぎて、摺動性向上への寄与が小さくなるという課題がある。さらに、二軸押出機といった比較的強いせん断を与えることが可能な設備を用いて、樹脂との混練時にセルロースに強いせん断等を与えて微細にする技術もあるが、この技術では均一な分散状態を得ることが困難で、充分な摺動性を付与するに至っていない。
【００１４】
すなわち、セルロースの成形体内部での粒子径をコントロールして、成形体の摺動性を向上させる技術は現段階では存在していない。
本発明は、上記の課題を解決し、実用に耐えうる充分な摺動性を有する樹脂組成物の製造方法を提供することを目的とする。
【課題を解決するための手段】
【００１５】
本発明者らは、前記課題を解決するため、鋭意検討を進めた結果、驚くべきことに、水を主成分とする分散媒中にセルロースを分散させた混合物を調製し、これを加熱しながら撹拌し、分散媒を除去しセルロース凝集体を得る工程において、セルロース凝集体に含有される分散媒量を０．１〜１０質量％の範囲内にコントロールすることによって、その後のセルロース凝集体と熱可塑性樹脂とを混練する工程で、適度な粒子径で、かつ均一性の高い粒子径分布を示すセルロース充填組成物が得られ、さらには摩擦時のこすれ音を大幅に低減した成形体が得られ、表記の課題を解決できることを見出し、本発明をなすに至った。
【００１６】
すなわち、本発明は以下の態様を包含する。
［１］  熱可塑性樹脂と、セルロースとを含む樹脂組成物の製造方法であって、
水を主成分とする分散媒と、前記分散媒中に分散させたセルロースとを含む混合物を調製する第一の工程、
前記混合物を加熱しながら撹拌し、分散媒を除去してセルロース凝集体を得る第二の工程、及び
第二の工程で得られたセルロース凝集体と熱可塑性樹脂とを混練する第三の工程、
をこの順に含み、
第二の工程で得られるセルロース凝集体に含有される分散媒の割合が０．１〜１０質量％である、樹脂組成物の製造方法。
［２］  セルロースが、セルロースファイバー、セルロースウィスカー又はこれらの混合物である、上記態様１に記載の樹脂組成物の製造方法。
［３］  セルロース凝集体の平均粒子径が０．１〜１００μｍである、上記態様１又は２に記載の樹脂組成物の製造方法。
［４］  第一の工程で得られる混合物に含有されるセルロースの割合が１〜３０質量％である、上記態様１〜３のいずれかに記載の樹脂組成物の製造方法。
［５］  第二の工程を、単軸押出機、二軸押出機、ニーダー、プラネタリーミキサー、及びライカイ機から選ばれるいずれかで実施する、上記態様１〜４のいずれかに記載の樹脂組成物の製造方法。
［６］  第三の工程の少なくともその一部を大気圧未満の減圧状態で実施する、上記態様１〜５のいずれかに記載の樹脂組成物の製造方法。
［７］  樹脂組成物１００体積％に対して、直径１μｍ以上のセルロース凝集体の体積比率が０．１〜５０体積％である、上記態様１〜６のいずれかに記載の樹脂組成物の製造方法。
【発明の効果】
【００１７】
本発明は、「こすれ」に伴うノイズの発生が抑制された樹脂成形体を与えることが可能な熱可塑性樹脂組成物を製造可能な方法を提供することができる。
【発明を実施するための形態】
【００１８】
本発明の例示の態様について以下具体的に説明するが、本発明はこれらの態様に限定されるものではない。
【００１９】
本発明の樹脂組成物の製造方法は、熱可塑性樹脂と、セルロースとを含む樹脂組成物の製造方法である。本製造方法は、第一の工程、第二の工程及び第三の工程を含む。以下、順に説明する。
【００２０】
≪第一の工程≫
本製造方法においては、セルロースを、水を主成分とする分散媒中に分散させた混合物を調製する第一の工程が必要である。ここで、使用するセルロースは、いずれのものでも構わないが、樹脂組成物中に適度な粒子径で分散させるためには、微細なセルロースを用いることが望ましい。より具体的には、セルロースが、セルロースファイバー、セルロースウィスカー又はこれらの混合物であることがより好ましい。
【００２１】
本開示で、セルロースの「長さ」（Ｌ）及び「径」（Ｄ）は、例えばセルロースウィスカーにおいては長径及び短径に、またセルロースファイバーにおいては繊維長及び繊維径に、それぞれ相当する。セルロースウィスカー及びセルロースファイバーとしては、それぞれ、セルロース単体での径がナノメートルサイズ（すなわち１μｍ未満）であるものが、第二の工程においてセルロース凝集体を効果的に形成させる観点からより好ましい。本発明で好適に使用可能なセルロースウィスカー及びセルロースファイバーの各々は、その径が５００ｎｍ以下のものである。好ましいセルロースの径の上限は、４５０ｎｍであり、より好ましくは４００ｎｍであり、さらにより好ましくは３５０ｎｍであり、最も好ましくは３００ｎｍである。
【００２２】
特に好ましい態様において、セルロースウィスカーの径は、好ましくは２０ｎｍ以上、より好ましくは３０ｎｍ以上であり、好ましくは５００ｎｍ以下、より好ましくは４５０ｎｍ以下、更に好ましくは４００ｎｍ以下、更により好ましくは３５０ｎｍ以下であり、最も好ましくは３００ｎｍ以下である。
【００２３】
また、特に好ましい態様において、セルロースファイバーの径は、好ましくは１ｎｍ以上であり、より好ましくは５ｎｍ以上であり、更により好ましくは１０ｎｍ以上であり、特に好ましくは１５ｎｍ以上であり、最も好ましくは２０ｎｍ以上であり、好ましくは４５０ｎｍ以下であり、より好ましくは４００ｎｍ以下であり、更に好ましくは３５０ｎｍ以下であり、更により好ましくは３００ｎｍ以下であり、最も好ましくは２５０ｎｍ以下である。
【００２４】
樹脂組成物からなる成形体の摺動性を効果的に向上させるためには、セルロースの径を上述の範囲内にすることが望ましい。
【００２５】
本発明におけるセルロースウィスカーとは、パルプ等を原料とし、これを裁断後、塩酸や硫酸といった酸中でセルロースの非晶部分を溶解した後に残留する結晶質のセルロースを指す。
【００２６】
また、セルロースファイバーは、パルプ等を１００℃以上の熱水等で処理し、ヘミセルロース部分を加水分解して脆弱化したのち、高圧ホモジナイザー、マイクロフリュイダイザー、ボールミルやディスクミルといった粉砕法により解繊したセルロース、及び、粉砕等の強力な機械的解繊ではなくＴＥＭＰＯ酸化法や有機溶剤中でのセルロースファイバー水酸基の化変性により解繊されたセルロースファイバーを包含する。
【００２７】
セルロースウィスカーの好ましい長さ／径比率（Ｌ／Ｄ比）は３０未満である。セルロースウィスカーのＬ／Ｄ上限は、好ましくは２５であり、より好ましくは２０であり、より好ましくは１５であり、更により好ましくは１０であり、最も好ましくは５である。下限は特に限定されないが、１を超えていればよい。樹脂組成物に適度な流動性を付与するためには、セルロースウィスカーのＬ／Ｄ比は上述の範囲内にあることが望ましい。
【００２８】
セルロースファイバーのＬ／Ｄ下限は、好ましくは３０であり、より好ましくは５０であり、より好ましくは８０であり、更により好ましくは１００であり、特に好ましくは１２０であり、最も好ましくは１５０である。上限は特に限定されないが、樹脂組成物の溶融粘度を高くし過ぎない観点から好ましくは１０００以下である。
【００２９】
本開示で、セルロースウィスカー及びセルロースファイバーの各々の長さ、径、及びＬ／Ｄ比は、セルロースウィスカー及びセルロースファイバーの各々の水分散液を、高剪断ホモジナイザー（例えば日本精機（株）製、商品名「エクセルオートホモジナイザーＥＤ−７」）を用い、処理条件：回転数１５，０００ｒｐｍ×５分間で分散させた水分散体を、０．１〜０．５質量％まで純水で希釈し、マイカ上にキャストし、風乾したものを測定サンプルとし、高分解能走査型顕微鏡（ＳＥＭ）又は原子間力顕微鏡（ＡＦＭ）で計測して求める。具体的には、少なくとも１００本のセルロースが観測されるように倍率が調整された観察視野にて、無作為に選んだ１００本のセルロースの長さ（Ｌ）及び径（Ｄ）、並びに比（Ｌ／Ｄ）を算出することで確認が可能である。本開示のセルロースの長さ及び径とは、計１００本のセルロースの数平均値である。セルロースウィスカー及びセルロースファイバーの各々について、長さ（Ｌ）の数平均値、径（Ｄ）の数平均値、及び比（Ｌ／Ｄ）の数平均値を算出して、本開示の、セルロースウィスカー及びセルロースファイバーの各々の長さ、径、及びＬ／Ｄ比とする。また、本開示において、セルロースウィスカーとセルロースファイバーとを、比（Ｌ／Ｄ）が３０未満のものをセルロースウィスカー、３０以上のものをセルロースファイバーと分類することで互いに区別することもできる。
【００３０】
又は、組成物中のセルロースウィスカー及びセルロースファイバーの各々の長さ、径、及びＬ／Ｄ比は、固体である組成物を測定サンプルとして、上述の測定方法により測定することで確認することができる。
【００３１】
又は、組成物中のセルロースウィスカー及びセルロースファイバーの各々の長さ、径、及びＬ／Ｄ比は、組成物の樹脂成分を溶解できる有機又は無機の溶媒に組成物中の樹脂成分を溶解させ、セルロースを分離し、前記溶媒で充分に洗浄した後、溶媒を純水に置換した水分散液を調製し、セルロース濃度が０．１〜０．５質量％となるように純水で希釈し、マイカ上にキャストし、風乾したものを測定サンプルとして上述の測定方法により測定することで確認することができる。この際、測定するセルロースは無作為に選んだＬ／Ｄが３０以上のセルロースファイバー１００本以上と、Ｌ／Ｄが３０未満のセルロースウィスカー１００本以上の、合計２００本以上での測定を行う。
【００３２】
本発明で好適に使用可能なセルロースウィスカーは、結晶化度が５５％以上のセルロースウィスカーである。結晶化度がこの範囲にあると、セルロースウィスカー自体の力学物性（強度、寸法安定性）が高まるため、樹脂に分散した際に、樹脂組成物の強度、寸法安定性が高くなる傾向にある。
【００３３】
セルロースウィスカーの結晶化度は、好ましくは６０％以上であり、より好ましい結晶化度の下限は６５％であり、更により好ましくは７０％であり、最も好ましくは８０％である。セルロースウィスカーの結晶化度は高いほど好ましい傾向にあるので、上限は特に限定されないが、生産上の観点から９９％が好ましい上限である。
【００３４】
また、セルロースファイバーは、結晶化度が５５％以上のセルロースファイバーが好適に使用可能である。結晶化度がこの範囲にあると、セルロースファイバー自体の力学物性（強度、寸法安定性）が高まるため、樹脂に分散した際に、樹脂組成物の強度、寸法安定性が高くなる傾向にある。より好ましい結晶化度の下限は、６０％であり、更により好ましくは７０％であり、最も好ましくは８０％である。セルロースファイバーの結晶化度についても上限は特に限定されず、高い方が好ましいが、生産上の観点から好ましい上限は９９％である。
【００３５】
セルロースウィスカー及びセルロースファイバーの結晶化度は、これらセルロースの製造時の非晶部分の除去度合に左右されるが、非晶部分の除去度合が高くなるような製造条件においてはリグニン等の不純物の除去度合も高くなる。リグニン等の不純物の残存量が多いと、樹脂組成物の加工時の熱により変色をきたすことがあるため、押出加工時及び成形加工時の樹脂組成物の変色を抑制する観点から、セルロースウィスカー及びセルロースファイバーの結晶化度は上述の範囲内にすることが望ましい。
【００３６】
ここでいう結晶化度は、セルロースがセルロースＩ型結晶（天然セルロース由来）である場合には、サンプルを広角Ｘ線回折により測定した際の回折パターン（２θ／ｄｅｇ．が１０〜３０）からＳｅｇａｌ法により、以下の式で求められる。
結晶化度（％）＝（［２θ／ｄｅｇ．＝２２．５の（２００）面に起因する回折強度］−［２θ／ｄｅｇ．＝１８の非晶質に起因する回折強度］）／［２θ／ｄｅｇ．＝２２．５の（２００）面に起因する回折強度］×１００
また結晶化度は、セルロースがセルロースＩＩ型結晶（再生セルロース由来）である場合には、広角Ｘ線回折において、セルロースＩＩ型結晶の（１１０）面ピークに帰属される２θ＝１２．６°における絶対ピーク強度ｈ０とこの面間隔におけるベースラインからのピーク強度ｈ１とから、下記式によって求められる。
結晶化度（％）＝ｈ１／ｈ０×１００
【００３７】
セルロースの結晶形としては、Ｉ型、ＩＩ型、ＩＩＩ型、ＩＶ型などが知られており、Ｉ型及びＩＩ型のセルロースは汎用されている一方、ＩＩＩ型及びＩＶ型のセルロースは実験室スケールでは得られているものの工業スケールでは汎用されていない。本発明で用いるセルロースとしては、構造上の可動性が比較的高く、当該セルロースを樹脂に分散させることによって線膨張係数がより低く、引っ張り、曲げ変形時の強度及び伸びがより優れた樹脂コンポジットが得られることから、セルロースＩ型結晶又はセルロースＩＩ型結晶を含有するセルロースが好ましく、セルロースＩ型結晶を含有し、かつ結晶化度が５５％以上のセルロースがより好ましい。
【００３８】
セルロースウィスカーの重合度は、好ましくは１００以上、より好ましくは１２０以上であり、より好ましくは１３０以上であり、より好ましくは１４０以上であり、より好ましくは１５０以上、好ましくは３００以下、より好ましくは２８０以下、より好ましくは２７０以下、より好ましくは２６０以下、より好ましくは２５０以下である。また、セルロースファイバーの重合度は、好ましくは４００以上、より好ましくは４２０以上であり、より好ましくは４３０以上、より好ましくは４４０以上、より好ましくは４５０以上であり、好ましくは２５００以下、より好ましく２３００以下、より好ましくは２２００以下、より好ましくは２１００以下、より好ましくは２０００以下である。押出成形における加工性と、成形体の機械的特性発現の観点から、セルロースウィスカー及びセルロースファイバーの重合度は高すぎない方が好ましく、機械的特性発現の観点からは低すぎないことが望まれる。
【００３９】
セルロースウィスカー及びセルロースファイバーの重合度は、「第十五改正日本薬局方解説書（廣川書店発行）」の確認試験（３）に記載の銅エチレンジアミン溶液による還元比粘度法に従って測定される平均重合度を意味する。
【００４０】
セルロースの重合度（すなわち平均重合度）を制御する方法としては、加水分解処理等が挙げられる。加水分解処理によって、セルロース繊維質内部の非晶質セルロースの解重合が進み、平均重合度が小さくなる。また同時に、加水分解処理により、上述の非晶質セルロースに加え、ヘミセルロースやリグニン等の不純物も取り除かれるため、繊維質内部が多孔質化する。それにより、後記の押出工程等、機械的せん断を与える工程において、セルロース成分が機械処理を受けやすくなり、セルロース成分が微細化されやすくなる。
【００４１】
加水分解の方法は、特に制限されないが、酸加水分解、アルカリ加水分解、熱水分解、スチームエクスプロージョン、マイクロ波分解等が挙げられる。これらの方法は、単独で使用してもよく、２種以上を併用してもよい。酸加水分解の方法では、例えば、繊維性植物からパルプとして得たα−セルロースをセルロース原料とし、これを水系媒体に分散させた状態で、プロトン酸、カルボン酸、ルイス酸、ヘテロポリ酸等を適量加え、攪拌させながら加温することにより、容易に平均重合度を制御できる。この際の温度、圧力、時間等の反応条件は、セルロース種、セルロース濃度、酸種、酸濃度により異なるが、目的とする平均重合度が達成されるよう適宜調整されるものである。例えば、２質量％以下の鉱酸水溶液を使用し、１００℃以上、加圧下で、１０分間以上セルロースを処理するという条件が挙げられる。この条件のとき、酸等の触媒成分がセルロース繊維内部まで浸透し、加水分解が促進され、使用する触媒成分量が少なくなり、その後の精製も容易になる。なお、加水分解時のセルロース原料の分散液には、水の他、本発明の効果を損なわない範囲において有機溶媒を少量含んでいてもよい。
【００４２】
第二の工程におけるセルロース凝集体の形成のしやすさの観点から、セルロースウィスカー及びセルロースファイバーの重合度を上述の範囲内とすることが望ましい。それぞれに適した重合度を有するセルロースを用いることにより、適度な粒子径分布を有する凝集体を形成しやすくなるものと考えられる。
【００４３】
第一の工程において用いる分散媒は、水を主成分とする分散媒である。ここでいう、水を主成分とするとは、分散媒中に占める水の割合が５０質量％以上である状態である。水以外の分散媒としては、例えば、水と相溶の有機溶剤、水と非相溶の有機溶剤、界面活性剤等が例示可能である。
【００４４】
水と相溶の有機溶剤は、水とあらゆる組成範囲混和する有機溶剤だけではなく、ある特定の組成範囲で混和する有機溶剤も包含する。具体例を挙げると、メチルアルコール、エチルアルコール、プロピルアルコール、ブチルアルコール、エチレングリコール、テトラヒドロフラン、アセトン、メチルエチルケトン、アセトニトリル、ジメチルホルムアミド、トリエチルアミン、ピリジン、ジメチルスルフォオキシド、酢酸等が挙げられるが、これらに限定されるものではない。
【００４５】
また、水に非相溶な有機溶剤とは、水に対する溶解度が１質量％以下で、ほとんど溶解しない有機溶剤を指す。具体例を挙げると、酢酸エチル、ジクロロメタン、クロロホルム、四塩化炭素、トルエン、キシレン、シクロヘキサン、ペンタン、ヘプタン等が挙げられるがが、これらに限定されるものではない。
【００４６】
更に、界面活性剤としては、陰イオン系界面活性剤、非イオン系界面活性剤、両性イオン系界面活性剤、陽イオン系界面活性剤のいずれも使用することができるが、セルロースとの親和性の点で、陰イオン系界面活性剤及び非イオン系界面活性剤が好ましく、非イオン系界面活性剤がより好ましい。
【００４７】
陰イオン系界面活性剤としては、脂肪酸系（陰イオン）として、脂肪酸ナトリウム、脂肪酸カリウム，アルファスルホ脂肪酸エステルナトリウム等が挙げられ、直鎖アルキルベンゼン系として直鎖アルキルベンゼンスルホン酸ナトリウム等が挙げられ、高級アルコール系（陰イオン）として、アルキル硫酸エステルナトリウム、アルキルエーテル硫酸エステルナトリウム等が挙げられ、アルファオレフィン系としてアルファオレフィンスルホン酸ナトリウム等、ノルマルパラフィン系としてアルキルスルホン酸ナトリウム等が挙げられ、それらを１種又は２種以上を混合して使用することも可能である。
【００４８】
非イオン系界面活性剤としては、脂肪酸系（非イオン）として、ショ糖脂肪酸エステル、ソルビタン脂肪酸エステル、ポリオキシエチレンソルビタン脂肪酸エステル等の糖脂質、脂肪酸アルカノールアミド等が挙げられ、高級アルコール系（非イオン）としてポリオキシエチレンアルキルエーテル等が挙げられ、アルキルフェノール系としてポリオキシエチレンアルキルフェニルエーテル等が挙げられ、それらを１種又は２種以上を混合して使用することも可能である。
【００４９】
両性イオン系界面活性剤としては、アミノ酸系として、アルキルアミノ脂肪酸ナトリウム等が挙げられ、ベタイン系としてアルキルベタイン等が挙げられ、アミンオキシド系としてアルキルアミンオキシド等が挙げられ、それらを１種又は２種以上を混合して使用することも可能である。
【００５０】
陽イオン系界面活性剤としては、第４級アンモニウム塩系として、アルキルトリメチルアンモニウム塩、ジアルキルジメチルアンモニウム塩等が挙げられ、それらを１種又は２種以上を混合して使用することも可能である。
【００５１】
界面活性剤は、油脂の誘導体であってよい。油脂としては、脂肪酸とグリセリンとのエステルが挙げられ、通常は、トリグリセリド（トリ−Ｏ−アシルグリセリン）の形態を取るものをいう。脂肪油で酸化を受けて固まりやすい順に乾性油、半乾性油、不乾性油と分類され、食用、工業用など様々な用途で利用されているものを用いることができ、例えば以下のものを、１種又は２種以上併用して用いることができる。
【００５２】
油脂としては、動植物油として、例えば、テルピン油、トール油、ロジン、白絞油、コーン油、大豆油、ゴマ油、菜種油（キャノーラ油）、こめ油、糠油、椿油、サフラワー油（ベニバナ油）、ヤシ油（パーム核油）、綿実油、ひまわり油、エゴマ油（荏油）、アマニ油、オリーブオイル、ピーナッツオイル、アーモンドオイル、アボカドオイル、ヘーゼルナッツオイル、ウォルナッツオイル、グレープシードオイル、マスタードオイル、レタス油、魚油、鯨油、鮫油、肝油、カカオバター、ピーナッツバター、パーム油、ラード（豚脂）、ヘット（牛脂）、鶏油、兎脂、羊脂、馬脂、シュマルツ、乳脂（バター、ギー等）、硬化油（マーガリン、ショートニングなど）、ひまし油（植物油）等が挙げられる。
【００５３】
特に好ましい態様において、界面活性剤は、ロジン誘導体、アルキルフェニル誘導体、ビスフェノールＡ誘導体、βナフチル誘導体、スチレン化フェニル誘導体、及び硬化ひまし油誘導体からなる群より選択される１種以上である。
【００５４】
水を主成分とする分散媒と、該分散媒中に分散させたセルロースとを含む混合物は、種々の方法で得ることが可能である。具体例を挙げると、原料となるパルプ等を１００℃以上の熱水等で処理し、ヘミセルロース部分を加水分解して脆弱化したのち、高圧ホモジナイザー、マイクロフリュイダイザー、ボールミルやディスクミルといった粉砕法により解繊する方法、原料となるパルプ等を裁断し、塩酸や硫酸といった酸中で、セルロースの非晶部分を溶解したのち、中和する方法、原料パルプ等を粉砕、１００℃以上の熱水等で処理し、脱水して得られたパルプを撹拌機で攪拌し、有機溶剤等の雰囲気下、ビーズミル等で解繊修飾した後、溶剤を水置換する方法等が挙げられる。
【００５５】
また、上述のように調製された混合物を、せん断条件下で乾燥処理し、粉末状セルロースとして取得した後、所望のセルロース濃度となるようブレンドし、分散媒とともに高圧ホモジナイザー、マイクロフリュイダイザー、ボールミルやディスクミルといったせん断を与える装置条件下でせん断を与え、再分散させる方法も好適に使用可能である。
【００５６】
第一の工程で得られる混合物の好ましいセルロース比率は、混合物を１００質量％としたとき、１〜３０質量％である。より好ましい量は、用いるセルロースの種類及びその比率によって異なる。
【００５７】
具体的には、セルロース種がセルロースファイバー単独の場合、下限量は、より好ましくは１．５質量％であり、更に好ましくは２．０質量％であり、更により好ましくは２．５質量％であり、最も好ましくは３．０質量％である。また、添加効率を考えればセルロース比率は高い方が好ましいが、取扱い性の面から、上限量は、より好ましくは２５質量％であり、更に好ましくは２３質量％であり、更により好ましくは２０質量％であり、最も好ましくは１８質量％である。
【００５８】
またセルロース種がセルロースウィスカー単独の場合、下限量は、より好ましくは４質量％であり、更に好ましくは６質量％であり、更により好ましくは８質量％であり、最も好ましくは１０質量％である。また、上限値は、より好ましくは２９質量％であり、更に好ましくは２８質量％であり、更により好ましくは２７質量％であり、最も好ましくは２５質量％である。
【００５９】
なお、セルロース種がセルロースファイバーとセルロースウィスカーの混合物の場合、好ましい量比は、上述の間をとる。具体的には、下限量は、より好ましくは１．５質量％であり、更に好ましくは２．０質量％であり、更により好ましくは２．５質量％であり、最も好ましくは３．０質量％であり、上限量は、より好ましくは２９質量％であり、更に好ましくは２８質量％であり、更により好ましくは２７質量％であり、最も好ましくは２５質量％である。
【００６０】
上述の下限量以上とすることにより、高濃度のセルロースを含有する樹脂組成物を得やすくなり、上限量以下とすることで、ポンプでの混合物の移送がしやすくなるという利点を発現しやすくなる。
【００６１】
≪第二の工程≫
本製造方法においては、第一の工程に引き続いて実施される、第一の工程で調製した混合物を加熱しながら撹拌し、分散媒を除去しセルロース凝集体を得る第二の工程が必要である。
【００６２】
本工程は、本発明の製造方法で得られる組成物の摺動性の発現に極めて重要な工程である。特に、本工程では、第一の工程で調製した混合物を加熱しながら撹拌し、得られるセルロース凝集体中に含まれる分散媒の量を、セルロース凝集体を１００質量％としたとき、０．１〜１０質量％の範囲内にコントロールする必要がある。
【００６３】
分散媒量の下限は、好ましくは０．５質量％であり、より好ましくは０．８質量％であり、さらにより好ましくは１質量％、最も好ましくは１．５質量％である。また分散媒量の上限は、好ましくは８質量％であり、さらに好ましくは６質量％、さらにより好ましくは５質量％、特に好ましくは４質量％、最も好ましくは３質量％である。
【００６４】
分散媒量を上述の範囲内にコントロールすることによって、本発明の製造方法から得られる成形体のこすれ時の摩擦音を軽減することが可能となる。
【００６５】
摩擦音低減効果の発現要因は定かではないが、適度の分散媒が含有された状態にあるセルロース凝集体の方が、分散媒の含有量がより少ないセルロース凝集体に比して、セルロース間の強固な凝集を抑制しやすく、巨大なセルロース粒子の形成を抑制できるため粒子径を均一化しやすくなり、また、分散媒がより多く残留しているセルロース凝集体に比して、溶融樹脂との溶融時の蒸発潜熱による除熱が抑制され、溶融樹脂との混練時間が長くなるため、平均粒子径をコントロールしやすくなるためではないかと考えられる。
【００６６】
本発明の第二の工程におけるセルロース凝集体中に含まれる分散媒の量は、気化法により求めることが可能である。具体的には、１００℃以上に加熱したセルロース凝集体から発生する分散媒の量を測定することで確認が可能である。より具体的には、１００℃以上に加熱した乾燥機でセルロース凝集体を乾燥させたときの乾燥前後の重量変化から、分散媒の量を求めることが可能である。より正確性を保つためには、１００℃以上に設定した真空乾燥機にて減圧状態で、５時間以上乾燥させたときの乾燥前後の重量変化より算出することが望ましい。この時の上限温度は、１５０℃とするのがよい。
【００６７】
本発明における第二の工程で使用する加工機は、加温しながら撹拌が可能なものであれば特に問題なく使用可能であるが、例として、単軸又は二軸等の押出機、ニーダー、プラネタリーミキサー、及びライカイ機等が挙げられる。
【００６８】
この中でも特に、二軸押出機、プラネタリーミキサー、及びライカイ機が好ましく使用可能であり、プラネタリーミキサー及びライカイ機が特に好ましく使用可能である。
【００６９】
本発明における第二の工程では、加熱することが重要であるが、具体的な加熱温度は、減圧度により異なる、具体的には３０℃以上、１５０℃未満が好ましい。下限温度は、好ましくは３０℃であり、さらに好ましくは４０℃であり、最も好ましくは５０℃である。また上限温度は、より好ましくは１３０℃であり、さらにより好ましくは１２０℃であり、特に好ましくは１１０℃、最も好ましくは１００℃である。上述の温度範囲とすることにより、セルロース凝集体中の分散媒量を所望の範囲にコントロールしやすくなる。
【００７０】
また、加熱時に減圧環境とすることもプロセスとして有用である。減圧環境とすることにより、より低温での加熱が可能となりプロセスウィンドウが大きくなるという利点を得ることができる。
【００７１】
本発明における第二の工程では、撹拌することも必要である。この撹拌条件は温度条件とともに、セルロース凝集体の平均粒径や粒径均一性に影響を与えうる。具体的な撹拌量は、加工機の種類によるが、１０〜１０００ｒｐｍの範囲内であることが好ましい。下限回転数は、より好ましくは２０ｒｐｍであり、さらにより好ましくは３０ｒｐｍ、最も好ましくは４０ｒｐｍである。また上限回転数は、より好ましくは８００ｒｐｍであり、さらにより好ましくは６００ｒｐｍ、特に好ましくは５００ｒｐｍ、最も好ましくは４００ｐｍである。セルロース凝集体の平均粒径や粒径均一性をコントロールし、摺動性の高い成形体を得るためには上述の範囲内とすることが望ましい。
【００７２】
本発明において、第二の工程で得られるセルロース凝集体の平均粒子径が０．１〜１００μｍであることが望ましい。第二の工程でセルロースと分散媒とを含む混合物を加熱しながら撹拌することで、上述の平均粒子径にコントロールすることが望ましい。上述の範囲内とすることで成形体のこすれによる音の発生を抑制することが可能となる。平均粒子径の下限は、より好ましくは０．２μｍであり、さらに好ましくは０．５μｍ、さらにより好ましくは０．８μｍ、最も好ましくは１μｍである。また、平均粒子径の上限は、より好ましくは８０μｍであり、さらに好ましくは７０μｍであり、更により好ましくは６０μｍ、最も好ましくは５０μｍである。
【００７３】
ここでいう、セルロース凝集体の平均粒子径とは、第二の工程で得られたセルロース凝集体を、レーザ回折式粒子径分布測定装置（例えばＳＡＬＤ−２３００：島津製作所製等）にて、分散媒として水を用い測定した値である。具体的には、数平均粒子径分布の中心値をもって表す。
【００７４】
≪第三の工程≫
本発明においては、第二の工程に引き続き、第二の工程で得られたセルロース凝集体と熱可塑性樹脂とを混練する第三の工程を設ける必要がある。好ましい態様においては、第三の工程の少なくとも一部を大気圧未満の減圧状態で実施する。
【００７５】
（熱可塑性樹脂）
本発明において使用される熱可塑性樹脂としては、１００℃〜３５０℃の範囲内に融点を有する結晶性樹脂、又は、１００〜２５０℃の範囲内にガラス転移温度を有する非晶性樹脂が挙げられる。
【００７６】
ここでいう結晶性樹脂の融点とは、示差走査熱量分析装置（ＤＳＣ）を用いて、２３℃から１０℃／分の昇温速度で昇温した際に現れる吸熱ピークのピークトップ温度をいう。吸熱ピークが２つ以上現れる場合は、最も高温側の吸熱ピークのピークトップ温度を指す。この時の吸熱ピークのエンタルピーは、１０Ｊ／ｇ以上であることが望ましく、より望ましくは２０Ｊ／ｇ以上である。また測定に際しては、サンプルを一度融点＋２０℃以上の温度条件まで加温し、樹脂を溶融させたのち、１０℃／分の降温速度で２３℃まで冷却したサンプルを用いることが望ましい。
【００７７】
ここでいう非晶性樹脂のガラス転移温度とは、動的粘弾性測定装置を用いて、２３℃から２℃／分の昇温速度で昇温しながら、印加周波数１０Ｈｚで測定した際に、貯蔵弾性率が大きく低下し、損失弾性率が最大となるピークのピークトップの温度をいう。損失弾性率のピークが２つ以上現れる場合は、最も高温側のピークのピークトップ温度を指す。この際の測定頻度は、測定精度を高めるため、少なくとも２０秒に１回以上の測定とすることが望ましい。また、測定用サンプルの調製方法については特に制限はないが、成形歪の影響をなくす観点から、熱プレス成型品の切り出し片を用いることが望ましく、切り出し片の大きさ（幅及び厚み）はできるだけ小さい方が熱伝導の観点より望ましい。
【００７８】
本発明で好適に使用可能な熱可塑性樹脂の具体例としては、ポリオレフィン系樹脂、ポリアミド系樹脂、ポリエステル系樹脂、ポリアセタール系樹脂、ポリフェニレンエーテル系樹脂、ポリフェニレンスルフィド系樹脂及びこれらの２種以上の混合物が挙げられるが、これらに限定されるものではない。
【００７９】
これらの中でもポリオレフィン系樹脂、ポリアミド系樹脂、ポリエステル系樹脂、ポリアセタール系樹脂等が、取り扱い性・コストの観点からより好ましい樹脂であり、特に、ポリアミド系樹脂が好ましい。
【００８０】
熱可塑性樹脂として好ましいポリオレフィン系樹脂は、オレフィン類（例えばα−オレフィン類）やアルケン類をモノマー単位として重合して得られる高分子である。ポリオレフィン系樹脂の具体例としては、低密度ポリエチレン（例えば線状低密度ポリエチレン）、高密度ポリエチレン、超低密度ポリエチレン、超高分子量ポリエチレンなどに例示されるエチレン系（共）重合体、ポリプロピレン、エチレン−プロピレン共重合体、エチレン−プロピレン−ジエン共重合体などに例示されるポリプロピレン系（共）重合体、エチレン−アクリル酸共重合体、エチレン−メタクリル酸メチル共重合体、エチレン−グリシジルメタクリレート共重合体などに代表されるエチレンなどα−オレフィンの共重合体等が挙げられる。
【００８１】
ここで最も好ましいポリオレフィン系樹脂としては、ポリプロピレンが挙げられる。特に、ＩＳＯ１１３３に準拠して２３０℃、荷重２１．２Ｎで測定されたメルトマスフローレイト（ＭＦＲ）が、３ｇ／１０分以上３０ｇ／１０分以下であるポリプロピレンが好ましい。ＭＦＲの下限値は、より好ましくは５ｇ／１０分であり、さらにより好ましくは６ｇ／１０分であり、最も好ましくは８ｇ／１０分である。また、上限値は、より好ましくは２５ｇ／１０分であり、さらにより好ましくは２０ｇ／１０分であり、最も好ましくは１８ｇ／１０分である。ＭＦＲは、組成物の靱性向上の観点から上記上限値を超えないことが望ましく、組成物の流動性の観点から上記下限値を下回らないことが望ましい。
【００８２】
また、セルロースとの親和性を高めるため、酸変性されたポリオレフィン系樹脂も好適に使用可能である。この際の酸としては、マレイン酸、フマル酸、コハク酸、フタル酸及びこれらの無水物、並びにクエン酸等のポリカルボン酸から、適宜選択可能である。これらの中でも好ましいのは、変性率の高めやすさから、マレイン酸又はその無水物である。変性方法については特に制限はないが、過酸化物の存在下／非存在下で融点以上に加熱して溶融混練する方法が一般的である。酸変性するポリオレフィン樹脂としては前出のポリオレフィン系樹脂はすべて使用可能であるが、ポリプロピレンが中でも好適に使用可能である。酸変性されたポリプロピレンは、単独で用いても構わないが、組成物としての変性率を調整するため、変性されていないポリプロピレンと混合して使用することがより好ましい。この際のすべてのポリプロピレンに対する酸変性されたポリプロピレンの割合は、０．５質量％〜５０質量％である。より好ましい下限は、１質量％であり、更に好ましくは２質量％、更により好ましくは３質量％、特に好ましくは４質量％、最も好ましくは５質量％である。また、より好ましい上限は、４５質量％であり、更に好ましくは４０質量％、更により好ましくは３５質量％、特に好ましくは３０質量％、最も好ましくは２０質量％である。セルロースとの界面強度を維持するためには、下限以上が好ましく、樹脂としての延性を維持するためには、上限以下が好ましい。
【００８３】
酸変性されたポリプロピレンの、ＩＳＯ１１３３に準拠して２３０℃、荷重２１．２Ｎで測定したときの好ましいメルトマスフローレイト（ＭＦＲ）は、セルロース界面との親和性を高めるため、５０ｇ／１０分以上であることが好ましい。より好ましい下限は１００ｇ／１０分であり、更により好ましくは１５０ｇ／１０分、最も好ましくは２００ｇ／１０分である。上限は特に限定されないが、機械的強度の維持から好ましい上限は５００ｇ／１０分である。ＭＦＲをこの範囲内とすることにより、セルロースと樹脂との界面に酸変性されたポリプロピレンが存在しやすくなるという利点を享受できる。
【００８４】
熱可塑性樹脂として好ましいポリアミド系樹脂の例示としては、ラクタム類の重縮合反応により得られるポリアミド６、ポリアミド１１、ポリアミド１２や、１，６−ヘキサンジアミン、２−メチル−１，５−ペンタンジアミン、１，７−ヘプタンジアミン、２−メチル−１−６−ヘキサンジアミン、１，８−オクタンジアミン、２−メチル−１，７−ヘプタンジアミン、１，９−ノナンジアミン、２−メチル−１，８−オクタンジアミン、１，１０−デカンジアミン、１，１１−ウンデカンジアミン、１，１２−ドデカンジアミン、ｍ−キシリレンジアミンなどのジアミン類と、ブタン二酸、ペンタン二酸、ヘキサン二酸、ヘプタン二酸、オクタン二酸、ノナン二酸、デカン二酸、ベンゼン−１，２−ジカルボン酸、ベンゼン−１，３−ジカルボン酸、ベンゼン−１，４ジカルボン酸等、シクロヘキサン−１，３−ジカルボン酸、シクロヘキサン−１，４−ジカルボン酸等のジカルボン酸類との共重合体として得られるポリアミド６，６、ポリアミド６，１０、ポリアミド６，１１、ポリアミド６，１２、ポリアミド６，Ｔ、ポリアミド６，Ｉ、ポリアミド９，Ｔ、ポリアミド１０，Ｔ、ポリアミド２Ｍ５，Ｔ、ポリアミドＭＸＤ，６、ポリアミド６、Ｃ、ポリアミド２Ｍ５，Ｃ、及びこれらがそれぞれ共重合された共重合体、一例としてポリアミド６，Ｔ／６，Ｉ等の共重合体が挙げられる。
【００８５】
これらポリアミド系樹脂の中でも、ポリアミド６、ポリアミド１１、ポリアミド１２、ポリアミド６，６、ポリアミド６，１０、ポリアミド６，１１、ポリアミド６，１２といった脂肪族ポリアミドや、ポリアミド６，Ｃ、ポリアミド２Ｍ５，Ｃといった脂環式ポリアミドがより好ましく、ポリアミド６及びポリアミド６，６は特に好ましい。
【００８６】
本発明における熱可塑性樹脂として好ましいポリエステル系樹脂としては、ポリエチレンテレフタレート（以下、単にＰＥＴと称することもある）、ポリブチレンサクシネート（脂肪族多価カルボン酸と脂肪族ポリオールとからなるポリエステル樹脂（以下、単位ＰＢＳと称することもある）、ポリブチレンサクシネートアジペート（以下、単にＰＢＳＡと称することもある）、ポリブチレンアジペートテレフタレート（以下、単にＰＢＡＴと称することもある）、ポリヒドロキシアルカン酸（３−ヒドロキシアルカン酸からなるポリエステル樹脂。以下、単にＰＨＡと称することもある）、ポリ乳酸（以下、単にＰＬＡと称することもある）、ポリブチレンテレフタレート（以下、単にＰＢＴと称することもある）、ポリエチレンナフタレート（以下、単にＰＥＮと称することもある）、ポリアリレート（以下、単にＰＡＲと称することもある）、ポリカーボネート（以下、単にＰＣと称することもある）等から選ばれる１種又は２種以上を用いることができる。
【００８７】
これらの中でより好ましいポリエステル系樹脂としては、ＰＥＴ、ＰＢＳ、ＰＢＳＡ、ＰＢＴ、ＰＥＮが挙げられ、更に好ましくは、ＰＢＳ、ＰＢＳＡ、ＰＢＴが挙げられる。
【００８８】
本発明における熱可塑性樹脂として好ましいポリアセタール系樹脂には、ホルムアルデヒドを原料とするホモポリアセタールと、トリオキサンを主モノマーとし、１，３−ジオキソランをコモノマー成分として含むコポリアセタールが一般的であり、両者とも使用可能であるが、加工時の熱安定性の観点から、コポリアセタールが好ましく使用できる。特に、コモノマー成分（例えば１，３−ジオキソラン）量としては０．０１〜４モル％の範囲内がより好ましい。コモノマー成分量の好ましい下限量は、０．０５モル％であり、より好ましくは０．１モル％であり、さらにより好ましくは０．２モル％である。また好ましい上限量は、３．５モル％であり、さらに好ましくは３．０モル％であり、さらにより好ましくは２．５モル％、最も好ましくは２．３モル％である。
【００８９】
押出加工や成形加工時の熱安定性の観点から、下限は上述の範囲内とすることが望ましく、機械的強度の観点から、上限は上述の範囲内とすることが望ましい。
【００９０】
本発明において用いる熱可塑性樹脂は、熱可塑性樹脂１００質量％中、ペレット形状にある熱可塑性樹脂の比率（ペレット比率）が５０質量％超であることが望ましい。ペレット比率の下限は、より好ましくは７０質量％、更により好ましくは８０質量％、特に好ましくは、９０質量％、最も好ましくは１００質量％（すなわち実質的にすべてがペレット形状である事）である。押出機内でセルロース凝集体との摩擦によりセルロース凝集体を破砕し、分散させるためには、上述の範囲内にペレット比率を高めることが望ましい。
本発明の第三の工程で好ましく使用可能な加工設備は、押出機、ニーダー等が挙げられるが、その中でも押出機が好ましく、特に二軸押出機がセルロースの分散性を制御する上で好ましい。
【００９１】
また、押出機としてはシリンダー長（Ｌ）をスクリュー径（Ｄ）で除したＬ／Ｄが、４０以上のものがより好ましい。特に好ましくは５０以上である。また、混練する際のスクリュー回転数は、１００〜８００ｒｐｍの範囲が望ましい。より好ましくは１５０〜６００ｒｐｍの範囲内である。これらはスクリューのデザインにより、変化する。
【００９２】
本発明の製法で得られる樹脂組成物は、樹脂組成物中にセルロース凝集体を適度に含有することが好ましい。この適度な含有が成形体のこすれ時の音の発生を抑制するのに効果的である。樹脂組成物１００体積％中に存在するセルロース凝集体の量は、好ましくは０．１〜５０体積％である。下限量は、より好ましくは０．５体積％であり、さらに好ましくは０．８体積％であり、更により好ましくは１体積％であり、最も好ましくは１．２体積％である。また上限量は、より好ましくは１５体積％であり、更に好ましくは１０体積％、更により好ましくは５体積％、更により好ましくは４体積％、特に好ましくは３．５体積％、最も好ましくは３体積％である。
【００９３】
本発明における樹脂組成物中のセルロース凝集体の量は、例えば樹脂組成物からなる成形体の一部を任意に切り出し、その中央部を、高分解能３ＤＸ線顕微鏡（ｎａｎｏ３ＤＸ：リガク社製等）を用いて、ＣＴ測定を実施し、得られたデータを二値化したのち、組成物中に物体として検出された体積を、全体体積で除して、異物体積％として算出することで確認可能である。この際、検出対象の凝集体の大きさは、例えば１μｍ以上とする。
【００９４】
また、本発明では、上記した成分のほかに、本発明の効果を損なわない範囲で必要に応じて付加的成分を添加しても構わない。これら付加的成分の添加量は、樹脂組成物合計量を１００質量部としたとき１５質量部を超えない範囲であることが望ましい。
【００９５】
付加的成分の例としては、追加の熱可塑性樹脂、無機フィラー（タルク、カオリン、ゾノトライト、ワラストナイト、チタン酸カリウム、ガラス繊維など）、無機フィラーと樹脂との親和性を高める為の公知のシランカップリング剤、難燃剤（ハロゲン化された樹脂、シリコーン系難燃剤、水酸化マグネシウム、水酸化アルミニウム、有機燐酸エステル化合物、ポリ燐酸アンモニウム、赤燐など）、滴下防止効果を示すフッ素系ポリマー、可塑剤（オイル、低分子量ポリオレフィン、ポリエチレングリコール、脂肪酸エステル類等）、三酸化アンチモン等の難燃助剤、着色用カーボンブラック等の着色剤、帯電防止剤、各種過酸化物、酸化防止剤、紫外線吸収剤、光安定剤等が挙げられる。
【００９６】
本発明の製造方法は、熱可塑性樹脂中にセルロースを高度に分散させることが可能となるため、得られる樹脂組成物の伸張粘度を向上させ、溶融状態で延伸がかかる材料等に使用可能である。具体的には、大型のシート成形、ブロー成形、真空成形及びインフレーション成形等で成形される、種々の大型部品用途に好適に使用可能である。もちろん、通常の射出成型品においても、セルロースの高い分散性によって安定した物性が得られるため、信頼性が要求される自動車外装材、シャーシ等の構造部材、内装部材、ギア等の駆動部材等に好適に使用可能である。
【実施例】
【００９７】
本発明を実施例に基づいて更に説明するが、本発明はこれら実施例に限定されない。
【００９８】
［原料及び評価方法］
以下に、使用した原料及び評価方法について説明する。
【００９９】
≪熱可塑性樹脂≫
ポリアミド
ポリアミド６（以下、単にＰＡと称す。）
宇部興産株式会社より入手可能な「ＵＢＥナイロン  １０１３Ｂ」
【０１００】
≪評価方法≫
＜セルロースの重合度＞
「第１４改正日本薬局方」（廣川書店発行）の結晶セルロース確認試験（３）に規定される銅エチレンジアミン溶液による還元比粘度法により測定した。
【０１０１】
＜セルロース成分の結晶形、結晶化度＞
Ｘ線回折装置（株式会社リガク製、多目的Ｘ線回折装置）を用いて粉末法にて回折像を測定（常温）し、Ｓｅｇａｌ法で結晶化度を算出した。また、得られたＸ線回折像から結晶形についても測定した。
【０１０２】
＜セルロースのＬ／Ｄ＞
セルロースを、１質量％濃度で純水懸濁液とし、高剪断ホモジナイザー（日本精機（株）製、商品名「エクセルオートホモジナイザーＥＤ−７」、処理条件：回転数１５，０００ｒｐｍ×５分間）で分散させた水分散体を、０．１〜０．５質量％まで純水で希釈し、マイカ上にキャストし、風乾したものの粒子像を原子間力顕微鏡（ＡＦＭ）で観察した。粒子像の長径（Ｌ）及び短径（Ｄ）を計測し、更にこれらの値から比（Ｌ／Ｄ）を求め、１００個〜１５０個の粒子の平均値として算出した。
【０１０３】
＜セルロースの平均径＞
セルロースを固形分４０質量％として、プラネタリーミキサー（（株）品川工業所製、商品名「５ＤＭ−０３−Ｒ」、撹拌羽根はフック型）中において、１２６ｒｐｍで、室温常圧下で３０分間混練した。次いで、固形分０．５質量％の濃度で純水懸濁液とし、高剪断ホモジナイザー（日本精機（株）製、商品名「エクセルオートホモジナイザーＥＤ−７」、処理条件：回転数１５，０００ｒｐｍ×５分間）で分散させ、遠心分離（久保田商事（株）製、商品名「６８００型遠心分離器」、ロータータイプＲＡ−４００型、処理条件：遠心力３９２００ｍ2／ｓで１０分間遠心した上澄みを採取し、さらに、この上澄みについて、１１６０００ｍ2／ｓで４５分間遠心処理する。）した。遠心後の上澄み液を用いて、レーザー回折／散乱法粒度分布計（堀場製作所（株）製、商品名「ＬＡ−９１０」、超音波処理１分間、屈折率１．２０）により得られた体積頻度粒度分布における積算５０％粒子径（体積平均粒子径）を測定し、この値を平均径とした。
【０１０４】
＜セルロース凝集体中の分散媒含有率＞
１２０℃に設定した真空乾燥機にてセルロース凝集体を５時間乾燥し、その乾燥前後の重量変化より、分散媒含有率を算出した。
【０１０５】
＜セルロース凝集体の粒子径＞
第二の工程で得られたセルロース凝集体を、水中にセルロース濃度が０．５質量％以下となるよう希釈し、レーザー回折式粒子径分布測定装置（ＳＡＬＤ−２３００：島津製作所製）を用い、屈折率１．２０で測定した。
【０１０６】
＜樹脂組成物（成形体として）中のセルロース凝集体含有率＞
樹脂組成物ペレットを、ＩＳＯの多目的試験片の形状に射出成形した後、該成形片の中央部を、高分解能３ＤＸ線顕微鏡（ｎａｎｏ３ＤＸ：リガク社製）を用いて、Ｘ線管電圧４０ｋＶ、管電流３０ｍＡ条件、成形片中央部の６００立方μｍを対象に、ＣＴ測定を実施した。投影数は１０００枚とし、露光時間は１枚当たり２４秒とした。得られたデータはＯｔｓｕ法にて二値化し、組成物中に物体として検出された体積を、全体体積で除して、成形体中のセルロース凝集体含有率として算出した。この場合、仮にセルロースを１０体積％配合して、その半分が１μｍ以上の凝集体として組成物内に存在していた場合、５体積％がセルロース凝集体含有率となる。
【０１０７】
＜ボールオンディスク摩擦係数＞
ＩＳＯの多目的試験片の形状に射出成形した成形片のつかみ部分をディスク部として用いて、対ＳＵＳのボールオンディスク摩擦係数摺動性を評価した。具体的方法としては、ボールオンディスク型往復動摩擦摩耗試験機（ＡＦＴ−１５ＭＳ型、東洋精密（株）製）を用いて、２３℃、湿度５０％の環境下で、荷重９．８Ｎ、線速度３０ｍｍ／ｓｅｃ、往復距離２０ｍｍで、往復回数５０００回摺動試験を実施した。この時の初期の１０回目摺動から１００回目摺動までの初期の動摩擦係数と、４５００回目摺動から５０００回目摺動までの後期の動摩擦係数を求めた。ボール材としては、先端が直径５ｍｍのＳＵＳ球を用いた。
【０１０８】
＜成形体のこすれ音＞
ボールオンディスク摩擦試験時に生じるこすれ音の発生状況を以下の評価基準で評価した。
＋＋：最後（５０００回摺動）まで、こすれ音がほぼしない
＋  ：初期（概ね１００回摺動未満程度）は、こすれ音はするが、後にしなくなる。
−  ：常にこすれ音がして、摩耗が見られる。
−−：常にこすれ音がし、摩耗が激しく、摩耗粉が大量に発生
【０１０９】
≪押出機の構成≫
シリンダーブロック数が１３個ある二軸押出機（ＳＴＥＥＲ社製  ＯＭＥＧＡ３０Ｈ、Ｌ／Ｄ＝６０）のシリンダー１を水冷、シリンダー２を８０℃、シリンダー３を１５０℃、シリンダー４〜ダイスを２５０℃に設定した。
【０１１０】
スクリュー構成としては、シリンダー１〜３を搬送スクリューのみで構成される搬送ゾーンとし、シリンダー４に上流側より２個の時計回りニーディングディスク（送りタイプニーディングディスク：以下、単にＲＫＤと呼ぶことがある。）、２個のニュートラルニーディングディスク（無搬送タイプニーディングディスク：以下、単にＮＫＤと呼ぶことがある。）を順に配した。シリンダー５は搬送ゾーンとし、シリンダー６に１個のＲＫＤ及び引き続いての２個のＮＫＤを配し、シリンダー７及び８は搬送ゾーンとし、シリンダー９に２個のＮＫＤを配した。続くシリンダー１０は搬送ゾーンとし、シリンダー１１に２個のＮＫＤ、引き続いての１個の反時計回りスクリューを配し、シリンダー１２及び１３は搬送ゾーンとした。なお、シリンダー１２にはシリンダー上部にベントポートを設置し減圧吸引できるようにし、真空吸引を実施した。
【０１１１】
［実施例１］
≪工程１≫セルロースファイバー含有混合物の調製
リンターパルプを裁断後、オートクレーブを用いて、１２０℃以上の熱水中で３時間加熱し、ヘミセルロース部分を除去した精製パルプを、圧搾し、純水中に固形分率が１．５重量％になるように叩解処理により高度に短繊維化及びフィブリル化させた後、そのままの濃度で高圧ホモジナイザー（操作圧：８５ＭＰａにて１０回処理）により解繊することにより解繊セルロースを得た。ここで、叩解処理においては、ディスクリファイナーを用い、カット機能の高い叩解刃（以下カット刃と称す）で４時間処理した後に解繊機能の高い叩解刃（以下解繊刃と称す）を用いてさらに１．５時間叩解を実施し、セルロースファイバーを得た。得られたセルロースファイバーの特性を上述の方法で評価した。結果を下記に示す。
Ｌ／Ｄ＝３００
平均繊維径＝９０ｎｍ
結晶化度＝８０％
重合度＝６００
得られたセルロースファイバー分散液を遠心濾過して、固形分（セルロース）率が５重量％の混合物を得た。
【０１１２】
≪工程２≫セルロース含有混合物を加熱しながら撹拌し、分散媒を除去しセルロース凝集体を得る工程
工程１のセルロース含有混合物を、密閉式プラネタリーミキサー（株式会社小平製作所製、商品名「ＡＣＭ−５ＬＶＴ」、撹拌羽根はフック型）中、７０ｒｐｍで８０分間、２５℃、大気圧で撹拌処理した後、−０．１ＭＰａの減圧条件で、６０℃の温浴をセットし、３０７ｒｐｍで５時間、減圧乾燥処理を行い、セルロース凝集体を得た。この時のセルロース凝集体の含有水分量とセルロース凝集体の粒子径を上述の方法に従い、測定した。
【０１１３】
≪工程３≫セルロース凝集体と熱可塑性樹脂とを混練する工程
ＰＡと、セルロース凝集体を表１記載の割合となるよう混合し、溶融混練しストランド状に押出し、水冷・切断しペレットとして得た。
【０１１４】
［実施例２］
工程１を以下の通り変更した以外は、すべて実施例１と同様に実施した。
≪工程１≫セルロースウィスカー含有混合物の調製
市販ＤＰパルプ（平均重合度１６００）を裁断し、１０％塩酸水溶液中で、１０５℃で３０分間加水分解した。得られた酸不溶解残さを濾過、洗浄、ｐＨ調整し、固形分濃度１４重量％、ｐＨ６．５のセルロースウィスカー含有混合物を調製した。得られたセルロースウィスカーの特性を上述の方法で評価した。結果を下記に示す。
Ｌ／Ｄ＝１．６
平均径＝２００ｎｍ
結晶化度＝７８％
重合度＝２００
【０１１５】
［実施例３］
工程１を以下の通り変更した以外は、すべて実施例１と同様に実施した。
≪工程１≫セルロース含有混合物の調製
実施例１の工程１で得られたセルロースファイバー含有混合物と、実施例２の工程１で得られたセルロースウィスカー含有混合物とを、混合物中のセルロースファイバーとセルロースウィスカーの比率が２：８となるよう攪拌機で混合して、セルロースファイバーとセルロースウィスカーとを含有するセルロース含有混合物を調製した。
【０１１６】
［実施例４］
工程１を以下の通り変更した以外は、すべて実施例１と同様に実施した。
≪工程１≫セルロースウィスカー界面活性剤含有混合物の調製
実施例２の工程１で得られたセルロースウィスカー含有混合物中のセルロースウィスカー１００質量部に対し、水以外の分散媒として界面活性剤として、ポリオキシエチレン硬化ひまし油エーテル（青木油脂工業株式会社製  ブラウノンＲＣＷ−２０）を、２５質量部添加し、撹拌して、セルロースウィスカー界面活性剤含有混合物を調製した。セルロースウィスカーの特性は実施例２と同じである。
【０１１７】
［実施例５］
工程２における条件の内、減圧乾燥処理の乾燥時間を３時間にした以外は、すべて実施例３と同様に実施した。
【０１１８】
［実施例６］
工程２における条件の内、減圧乾燥処理の温度条件を７５℃とした以外は、すべて実施例３と同様に実施した。
【０１１９】
［実施例７］
工程２における条件の内、減圧乾燥処理でのプラネタリーミキサーの回転数を１７０ｒｐｍとした以外は、すべて実施例３と同様に実施した。
【０１２０】
［実施例８］
工程２における条件の内、減圧乾燥処理でのプラネタリーミキサーの回転数を７０ｒｐｍとした以外は、すべて実施例３と同様に実施した。
【０１２１】
［比較例１］
工程２における条件の内、減圧乾燥処理の時間を１時間に変更した以外は、すべて実施例３と同様に実施した。
【０１２２】
［比較例２］
工程２における条件の内、減圧乾燥処理の温度条件を９５℃とした以外は、すべて実施例３と同様に実施した。
【０１２３】
［比較例３］
工程２で得られたセルロース凝集体を、２３℃、湿度７０％ＲＨ環境下に、９６時間保管した以外は、すべて実施例３と同様に実施した。
【０１２４】
【表１】
2019044165.tif 000002
【０１２５】
第二の工程で、撹拌・乾燥条件を種々選択し、セルロース凝集体の分散媒含有率を最適化したことにより、成形体中で最適な径のセルロース凝集体となっている実施例１〜８は、優れた摺動特性を示していることが判る。それに対し、撹拌・乾燥条件が不適で、分散媒含有率が適正な値とならなかった比較例は、結果的に成形体中でのセルロースの分散粒子径や、凝集体含有率が不適となり、摺動性が大きく劣る結果となっている。
【産業上の利用可能性】
【０１２６】
本発明の製造方法で得られる樹脂組成物は、自動車部材、電気・電子部材、事務機器ハウジング、精密部品等の種々の用途の成形体に好適に適用され得る。